(57)【要約】【課題】選択的吸収焼結（ＳＡＳ）または選択的抑制焼結（ＳＩＳ）用のポリアミド粉末。【解決手段】該ポリアミド粉末は、１．８〜２のISO 307による溶液粘度と、該粉末が該空気中で２０ｈ、その溶融温度を２０℃下回る温度に暴露される際に０％〜２５％、好ましくは５％〜１５％の溶液粘度の増加とを有する。【選択図】なし【特許請求の範囲】
【請求項１】
選択的吸収焼結（ＳＡＳ）または選択的抑制焼結（ＳＩＳ）用のポリアミド粉末であって、該ポリアミドが、１．８〜２のＩＳＯ  ３０７による溶液粘度と、該ポリアミドが空気中で２０ｈ、その溶融温度を２０℃下回る温度に暴露される際に０％〜２５％、好ましくは５％〜１５％の溶液粘度の増加とを有することを特徴とする、ポリアミド粉末。
【請求項２】
該ポリアミド中で、過剰のアミン末端基または過剰のカルボン酸末端基のいずれかが存在することを特徴とする、請求項１記載のポリアミド粉末。
【請求項３】
該過剰がジアミンまたはジカルボン酸、好ましくはジカルボン酸により達成されることを特徴とする、請求項２記載のポリアミド粉末。
【請求項４】
該過剰が２０〜６０ｍｍｏｌ／ｋｇポリアミド粉末であることを特徴とする、請求項２または３記載のポリアミド粉末。
【請求項５】
該粉末が、開いたメソ細孔を有し、かつ該メソ細孔の累積細孔容積分布が、DIN 66134により測定して、少なくとも０．０１ｃｍ３／ｇであることを特徴とする、請求項１から４までのいずれか１項記載のポリアミド粉末。
【請求項６】
該ポリアミド粉末が、１０００ｐＬ／ｇ〜３００００ｐＬ／ｇの体積の液体を吸収することを特徴とする、請求項１から５までのいずれか１項記載のポリアミド粉末。
【請求項７】
該ポリアミド粉末のＢＥＴ表面積が、DIN ISO 9277により測定して、少なくとも７ｍ２／ｇ、好ましくは１０ｍ２／ｇ〜３０ｍ２／ｇを有することを特徴とする、請求項１から６までのいずれか１項記載のポリアミド粉末。
【請求項８】
該ポリアミド粉末の質量平均粒径ｄ５０が、レーザー回折により測定して、１００μｍ以下、好ましくは１０μｍ〜８０μｍであることを特徴とする、請求項１から７までのいずれか１項記載のポリアミド粉末。
【請求項９】
かさ密度が、DIN 53466に測定して３００ｇ／Ｌ〜６００ｇ／Ｌであることを特徴とする、請求項１から８までのいずれか１項記載のポリアミド粉末。
【請求項１０】
ウォッシュバーン式の使用による毛管上昇法およびオーウェンス、ウェント、ラベルおよびケルブレによる評価法に従って接触角測定により求められる、該粉末の表面エネルギーが、３５ｍＮ／ｍ以下、好ましくは２５ｍＮ／ｍ〜３２ｍＮ／ｍであることを特徴とする、請求項１から９までのいずれか１項記載のポリアミド粉末。
【請求項１１】
該ポリアミド粉末が、沈殿プロセスにより得られることを特徴とする、請求項１から１０までのいずれか１項記載のポリアミド粉末。
【請求項１２】
ａ）モノマーを重合および／または重縮合してポリアミドを得る工程、
ｂ）粉砕または再沈殿により粉末を製造する工程
を含む、請求項１から１１までのいずれか１項記載のポリアミド粉末を製造する方法であって、
工程ａ）において、アミン末端基過剰の達成のためのジアミンまたはカルボン酸末端基過剰の達成のためのジカルボン酸を、調節剤として添加することを特徴とする、ポリアミド粉末の製造方法。
【請求項１３】
該ジアミンまたはジカルボン酸を、２０〜６０ｍｍｏｌ／ｋｇ（該ポリアミド粉末の質量を基準とする）の過剰を達成する割合で添加する、請求項１２記載の方法。
【請求項１４】
成形体を製造するためのＳＡＳまたはＳＩＳ法における、請求項１から１１までのいずれか１項記載のポリアミド粉末の使用。
【請求項１５】
請求項１から１１までのいずれか１項記載のポリアミド粉末から少なくとも部分的に得られる、成形体。
【請求項１６】
ＳＡＳまたはＳＩＳ法により成形体を製造する方法であって、請求項１から１１までのいずれか１項記載のポリアミド粉末を使用することを特徴とする、成形体の製造方法。
【発明の詳細な説明】
【技術分野】
【０００１】
本発明は、選択的吸収焼結(Selective Absorbing Sintering, ＳＡＳ)または選択的抑制焼結(Selective Inhibition Sintering, ＳＩＳ)において使用するためのポリアミド粉末、およびそれらの使用に関する。さらに、本発明は、成形体ならびにそれらの製造に関する。
【背景技術】
【０００２】
生成的製造法(Generative Fertigungsverfahren)は、しばしば付加製造(Additive Manufacturing)またはラピッドプロトタイピングとも呼ばれ、三次元物体を迅速かつ安価に製造できるために使用される。この製造は、コンピュータ上のデータモデルに基づき直接、無形の(formlos)（液体、粉末等）または中間的な形状の(formneutral)（帯状、ワイヤ状）材料から、化学的および／または物理的なプロセスを用いて行われる。殊にポリマー粉末、例えばポリアミド粉末は、無形材料として適している。
【０００３】
粉末床溶融結合(Powder Bed Fusion)技術はとりわけ、直接金属レーザー焼結（ＤＭＬＳ）、電子ビーム溶融（ＥＢＭ）、選択的加熱焼結（Selective Heat Sintering, ＳＨＳ）、選択的レーザー溶融（ＳＬＭ）、選択的レーザー焼結（ＳＬＳ）、選択的吸収焼結（ＳＡＳ）および選択的抑制焼結（ＳＩＳ）を含む。該ＳＡＳ法は、例えば、米国特許出願公開第２００７／２３８０５６号明細書(US 2007/238056)に記載されている。米国特許出願公開第２００４／１３７２２８号明細書(US 2004/137228 A1)は、該ＳＩＳ法である。
【０００４】
レーザーを用いない該方法の選択性は、例えば吸収材（選択的吸収焼結、ＳＡＳ）または抑制剤（選択的抑制焼結、ＳＩＳ）により、行うことができる。ＳＡＳ法の場合に、該吸収材と接触した(beaufschlagten)材料の吸収が高められ；それとは異なり、該抑制剤はその溶融を遅延させる。吸収材および抑制剤は、１つの方法において一緒に使用することができる。該ＳＡＳ法における適したエネルギー源は、限定的にのみ該材料へ入射する(einkoppeln)ものである。該ＳＩＳ法の場合に、該エネルギー源は、該材料の加熱が十分に迅速に行われるように選択されるべきである。
【０００５】
吸収材および抑制剤は、液体中に溶解または分散されて、例えばインクの形態のインクジェット法を用いて、該材料上へ施与することができる。該液体もしくは吸収材および抑制剤は、印刷された該材料によってのみ吸収されるべきであり、かつ該材料中で水平方向または垂直方向に流出するべきではない。
【０００６】
該ポリアミド粉末を、その溶融温度を通常１０〜２０Ｋ下回り行われる成形体製造の際に使用することにより、老化現象が生じうる。この際に、そのアミン末端基とカルボン酸末端基とが互いに反応し、かつそのポリアミド鎖の延長を引き起こす。該粉末の再度の加工はもはや不可能であるので、加工されなかった粉末は、交換されるべきである。
【先行技術文献】
【特許文献】
【０００７】
【特許文献１】米国特許出願公開第２００７／２３８０５６号明細書(US 2007/238056)
【特許文献２】米国特許出願公開第２００４／１３７２２８号明細書(US 2004/137228 A1)
【特許文献３】米国特許第５９３２６８７号明細書(US5932687)
【発明の概要】
【発明が解決しようとする課題】
【０００８】
それゆえ、本発明の課題は、ＳＡＳまたはＳＩＳ法において使用することができ、その際に、その加工されなかったポリアミド粉末を再度利用できる、ポリアミド粉末を提供することにあった。これにより、コストを低下させることができ、かつ環境に優しくすることができる。得られる成形体は、前記の成形体製造からのポリアミド粉末の使用にもかかわらず、一定の性質を示すべきである。そのうえ、ＳＡＳまたはＳＩＳにより得られる成形体は、選択的レーザー焼結ＳＬＳに比べて、明らかに改善された機械的性質、例えば高められた破断伸びを有するべきである。
【課題を解決するための手段】
【０００９】
それに応じて、先行技術の欠点を有しない、選択的吸収焼結（ＳＡＳ）または選択的抑制焼結（ＳＩＳ）用のポリアミド粉末が見出された。該ポリアミドは、１．８〜２のISO 307による溶液粘度を有する。そのうえ、該溶液粘度の増加は、該ポリアミド粉末が空気中で２０ｈ、その溶融温度を２０℃下回る温度に暴露される際に、０〜２５％、好ましくは５％〜１５％である。
【００１０】
空気中で２０ｈの、その溶融温度を２０℃下回る温度は、成形体の製造のための造形空間中で支配的である条件をシミュレートする。
【００１１】
前記課題は、相対的に高い初期粘度を有し、かつ２０ｈの期間にわたって該溶液粘度の僅かな増加のみを示すポリアミド粉末によって解決された。それにより、該粉末は繰り返し再使用することができる。
【００１２】
該溶液粘度は、ISO 307に従い、次のパラメーターに基づいて２回測定で測定される：Schott AVS Pro、溶剤ｍ−クレゾール酸性(m-Kresol sauer)、容量法、溶解温度１００℃、溶解時間２ｈ、ポリマー濃度５ｇ／Ｌ、測定温度２５℃。
【００１３】
該溶液粘度の増加を測定するために、該粉末を空気中で２０ｈ、その溶融温度を２０℃下回る温度に暴露する。それぞれの該粉末の溶液粘度は、引き続き、前記のように求められる。
【００１４】
該溶融温度は、DIN 53765に従い示差走査熱量測定法（ＤＳＣ）により求められる。標準的には、１回目の昇温の溶融温度である。その加熱速度および冷却速度はそれぞれ２０Ｋ／分である。該測定を、Perkin Elmar製のDSC 7を用いて行った。
【００１５】
好ましくは、該ポリアミドは、過剰のアミン末端基または過剰のカルボン酸末端基のいずれかを有する。該過剰は、ジアミンまたはジカルボン酸、好ましくはジカルボン酸により達成することができる。該ポリアミド粉末の質量を基準として、該末端基の一方の過剰は、該末端基の他方に比べて、２０〜６０ｍｍｏｌ／ｋｇである。
【００１６】
本発明の好ましい実施態様において、該ポリアミド粉末は、開いたメソ細孔を有し、その際に、該メソ細孔の累積細孔容積分布は、DIN 66134により測定して、少なくとも０．０１ｃｍ３／ｇである。特に好ましくは、該累積細孔容積分布は、少なくとも０．０２５ｃｍ３／ｇであり、極めて特に好ましくは少なくとも０．０３５ｃｍ３／ｇである。さらに好ましい累積細孔容積分布は、それぞれ少なくとも０．０４５ｃｍ３／ｇ、０．０５ｃｍ３／ｇ、０．０６ｃｍ３／ｇおよび０．０７ｃｍ３／ｇである。好ましくは、該累積細孔容積分布は、最大０．１５ｃｍ３／ｇおよび特に好ましくは０．１ｃｍ３／ｇである。本発明のさらに好ましい実施態様において、該累積細孔容積分布は、０．０５ｃｍ３／ｇ〜０．１５ｃｍ３／ｇ、特に好ましくは０．０６ｃｍ３／ｇ〜０．１ｃｍ３／ｇである。
【００１７】
開いた該細孔により、吸収材または抑制剤は該表面から該粒子内部へ達し、そのためにこれらの物質のより均一な分布を可能にすることができる。これにより、より均一な溶融が行われる。そのうえ、該液体の水平方向または垂直方向の流れ(Verlaufen)が回避される、それというのも、該液体は、該粒子によって―表面上の吸収に比べて―より多い量で吸収されるからである。
【００１８】
該細孔は、毛管力により、該液体の形態の吸収材もしくは抑制剤の吸収を達成する。少なくとも０．０１ｃｍ３／ｇの該累積細孔容積分布は、吸収材もしくは抑制剤ができるだけ速く吸収されることをもたらし、結果として、該ＳＡＳもしくはＳＩＳ法中に、通常、該液体の迅速な蒸発をもたらす１００℃を上回る温度が支配的である。この際に、吸収材もしくは抑制剤は、ブリードする(zerlaufen)べきではなく、または入り交じって流れる(ineinanderlaufen)べきではない。該累積細孔容積分布が、少なくとも０．０１ｃｍ３／ｇを下回ると、吸収材または抑制剤が該粒子中へ侵入する前に該液体が蒸発してしまう。そのため、先行技術のような吸収材は、該粒子の表面上に残留してしまい、かつ該抑制剤は、低い抑制剤性能をまねいてしまう。
【００１９】
該粒子の開いた細孔は、包囲する媒体と接続しており、それに対して、閉じた細孔は、閉鎖しており、かつ媒体を侵入させない。２０μｍ以下の直径を有する微細孔は、ＩＵＰＡＣにより、マクロ細孔（＞５０ｎｍ）、メソ細孔（２〜５０ｎｍ）およびミクロ細孔（＜２ｎｍ）に区分される。好ましいポリアミド粉末は、DIN 66134により測定して、２〜３００ｎｍの細孔直径を有する該ポリアミド粉末の開いたマクロ細孔およびメソ細孔の合計を基準として、少なくとも３０％、特に好ましくは少なくとも５０％の開いたメソ細孔を有する。該規格は、メソポーラスな固体に適用されるが、５０ｎｍを上回る範囲も同様にこの規格に従い求めた。
【００２０】
ミクロ細孔を有するポリアミドは、あまり適していない、それというのも、これらは、該液体を十分速く、かつ常用の吸収材を全く、吸収できないからである。マクロ細孔は、低下された毛管作用を示すかもしれず、かつ吸収材または抑制剤を含有する液体が、十分速く該粒子内部へ吸収されることを同様にもたらさない。
【００２１】
該ポリアミド粉末は、ポリアミド粉末１ｇあたり、好ましくは１０００ｐＬ〜３００００ｐＬ、好ましくは３０００ｐＬ〜２５０００ｐＬおよびより好ましくは５０００ｐＬ〜２００００ｐＬの液体を吸収する。
【００２２】
液体として、通常、吸収材を含むかもしくは抑制剤として機能する、印刷可能なあらゆる液体が適している。該吸収材または該抑制剤が溶解または分散している液体は、好ましくは、溶剤である水、炭素原子１〜４個を有するモノアルコール、グリコールまたはそれらの混合物から選択される。
【００２３】
本発明の一実施態様において、該ポリアミド粉末は、吸収材または抑制剤のいずれかを有する。このためには、ポリアミド粉末は、前記の液体と接触されている。これは、例えば、公知の印刷法により行うことができる。
【００２４】
該吸収材または抑制剤は、着色剤であってよい。着色剤は、色を付与する全ての物質の上位概念である。これらは、DIN 55944:1990-04に従い、周囲の媒体中へのそれらの溶解度により、染料および顔料へ分類されうる。染料は、有機の、周囲の媒体中に可溶な黒色または有彩色の物質である。これに対して、顔料は、染料とは異なり、周囲の媒体中に不溶である、粉末状または小片状の着色剤である。その粒度は通常３０〜２００ｎｍである（レーザー回折）。好ましくは、該着色剤は顔料である。好ましくは、該顔料は、有機および無機の、色を付与する、効果を付与する、色および効果を付与する、磁気遮蔽する、導電性の、腐食を抑制する、蛍光性およびりん光性の顔料からなる群から選択される。好ましくは、色および／または効果を付与する顔料が使用される。
【００２５】
適した顔料は、チョーク、オーカー、アンバー、緑土、バーントシェナー(Terra di Siena gebrannt)、黒鉛、チタンホワイト（二酸化チタン）、鉛白、亜鉛華、リトポン、アンチモンホワイト、カーボンブラック、酸化鉄黒、マンガンブラック、コバルトブラック、アンチモンブラック、クロム酸鉛、鉛丹、亜鉛黄、亜鉛緑、カドミウムレッド、コバルトブルー、紺青、ウルトラマリン、マンガンバイオレット、カドミウムイエロー、シュヴァインフルトグリーン(Schweinfurter Gruen)、モリブデートオレンジ、モリブデンレッド、クロムオレンジ、クロムレッド、酸化鉄赤、クロムオキサイドグリーン、ストロンチウムイエロー、金属効果顔料、真珠光沢顔料、蛍光顔料および／またはりん光顔料を有する発光顔料、アンバー、ガンボージ、骨炭、カッセルブラウン(Kasseler Braun)、インジゴ、クロロフィル、アゾ染料、インジゴイド、ジオキサジン顔料、キナクリドン顔料、フタロシアニン顔料、イソインドリノン顔料、ペリレン顔料、ペリノン顔料、金属錯体顔料、アルカリブルー顔料およびジケトピロロピロールから選択されている。
【００２６】
該ポリアミド粉末のより良好な加工性を達成するために、添加剤を添加することが有利でありうる。このような添加剤は、例えば流動助剤であってよい。特に好ましくは、該ポリアミド粉末は、該ポリアミド粉末の全質量を基準として、０．０５〜５質量％、好ましくは０．１〜１質量％の添加剤を有する。流動助剤は、例えば、フュームドシリカ、ステアリン酸塩または文献から公知の他の流動助剤、例えばリン酸三カルシウム、ケイ酸カルシウム、Ａｌ２Ｏ３、ＭｇＯ、ＭｇＣＯ３またはＺｎＯであってよい。フュームドシリカは、例えば、Evonik Industries AG製のAerosil(登録商標)の商標名で供給されている。
【００２７】
そのような一部の無機の流動助剤または他の添加剤に加え、またはそれらの代わりに、該ポリアミド粉末は、無機充填材も有することができる。そのような充填材(Fuellkoerper)の使用は、これらが結合の際の処理を通じてこれらの形状を本質的に維持し、ひいては該成形体の収縮を低下させるという利点を有する。そのうえ、充填材の該使用により、例えば、該物体の可塑性および物理的性質を変更することが可能である。そして、金属粉末を有する粉末材料の使用により、該物体の透明度および色だけなく、磁気的性質または電気的性質も調節することができる。フィラー(Fuellstoffe)もしくは充填材として、該粉末材料は、例えばガラス粒子、セラミック粒子または金属粒子を有することができる。典型的なフィラーは、例えば金属粒、アルミニウム粉末、スチールショットまたはガラスビーズである。特に好ましくは、充填材としてガラスビーズを有する粉末材料が使用される。好ましい実施変型において、本発明による粉末材料は、該ポリアミド粉末の全質量を基準として、１〜７０質量％、好ましくは５〜５０質量％および極めて特に好ましくは１０〜４０質量％の充填材を有する。
【００２８】
該液体の表面エネルギーは、該ポリアミド粉末の表面エネルギーよりも小さいべきである。
【００２９】
該液体は、該液体の全質量を基準として、該着色剤を、好ましくは０．１〜１０質量％、特に好ましくは２．５〜５質量％の割合で含有する。該液体のｐＨ値は、通常、６〜９に調節される。
【００３０】
適した液体は、インクジェット印刷用に供給される市販のインクであってよい。
【００３１】
該ポリアミド粉末の適したポリアミドは、常用かつ公知のポリアミドであってよい。ポリアミドは、ホモポリアミドおよびコポリアミドを含む。適したポリアミドまたはコポリアミドは、ポリアミド６、１１、１２、１０１３、１０１２、６６、４６、６１３、１０６、１１／１０１０、１２１２および１２／１０１２から選択されている。好ましいポリアミドは、ポリアミド１１、１２、１０１３、１０１２、１１／１０１０、１２１２および１２／１０１２から選択されており、特に好ましくはポリアミド１１または１２および極めて特に好ましくポリアミド１２である。
【００３２】
通常、焼結法において使用されるポリアミド粉末は、できるだけ小さいＢＥＴ表面積を有するべきである。先行技術には、その値が例えば７ｍ２／ｇ未満を示すべきであることが開示されている。これに対して、本発明によるポリアミド粉末は、好ましくは、DIN ISO 9277により測定して、少なくとも７ｍ２／ｇ、より好ましくは７．５ｍ２／ｇ〜３０ｍ２／ｇのＢＥＴ表面積を有するべきである。特に好ましい実施態様には、少なくとも７ｍ２／ｇ、好ましくは７．５ｍ２／ｇ〜３０ｍ２／ｇのＢＥＴ表面積を有するポリアミドが含まれる。該測定は、Micromeritics TriStar 3000装置を用い、窒素ガス吸着、非連続の容量法、約０．０５〜約０．２０の相対圧Ｐ／Ｐ０での７測定点、Ｈｅ（９９．９９６％）を用いる死容積の校正、真空下で２３℃で１ｈ＋８０℃で１６ｈの試料調製、脱ガスされた試料を基準とした比表面積で行い、評価をマルチポイント測定により行った。
【００３３】
好ましい実施態様において、該ポリアミド粉末は、少なくとも０．０２ｃｍ３／ｇの累積細孔容積分布および少なくとも２．８ｍ２／ｇのＢＥＴ表面積、好ましくは少なくとも０．０４ｃｍ３／ｇの累積細孔容積分布および少なくとも５．８ｍ２／ｇのＢＥＴ表面積、より好ましくは少なくとも０．０５ｃｍ３／ｇの累積細孔容積分布および少なくとも１０ｍ２／ｇのＢＥＴ表面積および特に好ましくは少なくとも０．０７ｃｍ３／ｇの累積細孔容積分布および少なくとも１３ｍ２／ｇのＢＥＴ表面積を有する。
【００３４】
該ポリアミド粉末の質量平均粒径ｄ５０は、レーザー回折により測定して、好ましくは１００μｍ以下、好ましくは１０μｍ〜８０μｍであるべきである（Malvern Mastersizer 3000；その湿式分散は水中で行った、屈折率および青色光値は１．５２で固定；ミー理論による評価；乾式測定、粉末２０〜４０ｇをScirocco乾式分散ユニットにより計量供給；振動トラフ(Ruettelrinne)の供給レート７０％、分散空気圧３ｂａｒ；試料の測定時間５秒（５０００の個別測定））。このような直径を有するポリマーは、ポリマー粉末とも呼ばれる。
【００３５】
１０．４８μｍ未満の粒径を有するポリアミド粉末（超微粒子）が少量で存在することが有利である。超微粒子の割合は、ポリアミド粉末の全質量を基準としてそれぞれ、３質量％未満、好ましくは１．５質量％未満および特に好ましくは０．７５質量％未満であるべきである。これにより、そのダスト発生が低下し、かつその加工性（プロセス性）の改善が可能になる。超微粒子の分離は、例えば分級により、行うことができる。
【００３６】
さらに、かさ密度が、DIN 53466に従い測定して３００ｇ／Ｌ〜６００ｇ／Ｌであるポリアミド粉末が好ましい。
【００３７】
さらに、３５ｍＮ／ｍ以下、好ましくは２５ｍＮ／ｍ〜３２ｍＮ／ｍの表面エネルギーを有するポリアミドが、好ましいポリアミドである。該表面エネルギーは、ウォッシュバーン(Washburn)式の使用による毛管上昇法およびオーウェンス(Owens)、ウェント(Wendt)、ラベル(Rabel)およびケルブレ(Kaelble)による評価法に従って接触角測定により求められる。このようなポリアミド粉末は、可能な限り均一な流動性を有し、このことが該成形体の高い寸法安定性をもたらす。
【００３８】
該ポリアミド粉末およびその組成物は、製造された粉末の粉砕によるかまたは沈殿プロセス（再沈殿）により、得ることができる。好ましい該沈殿プロセスにより得られたポリアミド粉末は、通常、例えば粉砕法により取得されるポリアミドよりも高い累積細孔容積分布により特徴付けられる。沈殿プロセスによってではなく、殊に粉砕法によって得られるポリアミドは、通例０．０１ｃｍ３／ｇを明らかに下回る累積細孔容積分布を有する。
【００３９】
該沈殿プロセスにおいて、該ポリアミドは、高められた温度の作用下で少なくとも部分的に溶解され、引き続き、温度低下により沈殿析出される。ポリアミドのための適した溶剤は、例えばアルコール、例えばエタノールである。米国特許第５９３２６８７号明細書(US5932687)には、例えば、適したプロセス条件が挙げられている。その所望の性質の調節のために、得られた懸濁液を、その沈殿析出後に１０分〜１８０分、その沈殿温度を２〜４Ｋ上回る温度で放置することが有利である。
【００４０】
本発明のさらなる対象は、前記のポリアミド粉末の製造方法である。該方法は、モノマーのポリアミドへの重合および／または重縮合（工程ａ）および粉砕または再沈殿による粉末製造（工程ｂ）を含む。工程ａにおいて、アミン末端基過剰の達成のためのジアミン、またはカルボン酸末端基過剰の達成のためのジカルボン酸のいずれかが、調節剤として添加される。該ジアミンもしくはジカルボン酸は、好ましくは、該末端基の一方の過剰が、該末端基の他方に対して、２０〜６０ｍｍｏｌ／ｋｇ（該ポリアミド粉末の質量を基準とする）である割合で添加される。
【００４１】
適したモノマーは、例えば、該ポリアミド６、１１、１２、１０１３、１０１２、６６、４６、６１３、１０６、１１／１０１０、１２１２および１２／１０１２の製造に適しているモノマーである。
【００４２】
該過剰の末端基に調節するために適したジアミンおよびジカルボン酸は、該ポリアミドのモノマーと同じかまたは異なっていてよい。例示的に、テトラメチレンジアミン、ヘキサメチレンジアミン、デカンジアミン、ドデカンジアミン、アジピン酸、セバシン酸、ドデカン酸、ブラシル酸が挙げられる。該ジアミンもしくはジカルボン酸が、該ポリアミドのモノマーと同じ数の炭素原子を有することが好ましい。
【００４３】
本発明の一実施態様において、該ポリアミドは、共沈により得ることができる。このためには、工程ａ）において、モノマー単位中に炭素原子４〜１４個を有するラクタムの重合によるかまたはモノマー単位中に炭素原子４〜１４個を有する対応するω−アミノカルボン酸の重縮合により製造されたＡＢ型の少なくとも１種のポリアミドと、モノマー単位中にそれぞれ炭素原子４〜１４個を有するジアミンおよびジカルボン酸の重縮合により製造されたＡＡＢＢ型の少なくとも１種のポリアミドとが得られる。この際に、該粉末は、工程ｂ）において、ＡＢ型の少なくとも１種の該ポリアミドおよびＡＡＢＢ型の少なくとも１種の該ポリアミドの共同沈殿により得られる。
【００４４】
本発明のさらなる対象は、成形体を製造するためのＳＡＳまたはＳＩＳ法における本発明によるポリアミド粉末の使用である。この場合に、該ポリアミド粉末を該液体と接触させることが好ましい。
【００４５】
さらに、少なくとも部分的に本発明によるポリアミド粉末から得られる成形体は、本発明のさらなる対象である。さらにまた、本発明によるポリアミド粉末が使用される、ＳＡＳまたはＳＩＳ法による成形体の製造方法も、同様に本発明の対象である。
【実施例】
【００４６】
ポリアミド１２を製造した。モノマーとしてのラウロラクタムに加え、ドデカン酸を使用して、ジカルボン酸末端基の過剰を得た。該粉末を、沈殿プロセスにより得た。
【００４７】
得られた粉末の溶融温度および溶液粘度を測定した。引き続き、該粉末を、空気中で２０ｈ、その溶融温度を２０℃下回る温度に暴露し、その溶液粘度を連続的に求めた。
溶融温度：１８５℃
老化のシミュレーションのための温度：１６５℃
【表１】
2018059092.tif 000002